(57)【要約】      （修正有）【課題】二酸化炭素の電解還元用途における多孔性金属錯体の配位子として有用な化合物の提供。【解決手段】式（１）で表される１，５−ジヒドロベンゾ［１，２−ｄ：４，５−ｄ’］ジイミダゾール誘導体。2018118908.tif 000023［Ｒ１はＨ、Ｃ１〜４のアルキル基又はハロゲン原子；Ｒ２はＨ、Ｃ１〜４のアルキル基又はハロゲン原子；Ａｒ１及びＡｒ２は非置換又はＣ１〜４のアルキル基、或いはハロゲン原子置換の芳香族炭化水素環（但し、前記芳香族炭化水素環に結合するＣＯＯＨ及びＯＨは、前記芳香族炭化水素環基における隣接する２つの炭素原子に夫々結合）］【選択図】なし【特許請求の範囲】
【請求項１】
下記一般式（１）で表されることを特徴とする化合物。
【化１】
2018118908.tif 000018
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【請求項２】
Ａｒ１における前記芳香族炭化水素環が、ベンゼン環、ナフタレン環、又はアントラセン環であり、
Ａｒ２における前記芳香族炭化水素環が、ベンゼン環、ナフタレン環、又はアントラセン環である、
請求項１に記載の化合物。
【請求項３】
下記一般式（２）で表される請求項１又は２に記載の化合物。
【化２】
2018118908.tif 000019
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
【請求項４】
中心金属と、前記中心金属に配位する配位子とを有する多孔性金属錯体であり、
前記配位子が、下記一般式（１）で表されることを特徴とする吸着剤。
【化３】
2018118908.tif 000020
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【請求項５】
二酸化炭素を還元可能な金属を有する金属含有部材と、
前記金属含有部材の表面に、吸着剤とを有し、
前記吸着剤が、中心金属と、前記中心金属に配位する配位子とを有する多孔性金属錯体であり、
前記配位子が、下記一般式（１）で表されることを特徴とする二酸化炭素還元用電極。
【化４】
2018118908.tif 000021
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【請求項６】
前記金属含有部材の材質が、銅、銀、金、亜鉛、及びインジウムの少なくともいずれかである請求項５に記載の二酸化炭素還元用電極。
【請求項７】
二酸化炭素還元用電極をカソード側の電極として有する二酸化炭素還元装置であって、
前記二酸化炭素還元用電極が、二酸化炭素を還元可能な金属を有する金属含有部材と、前記金属含有部材の表面に、吸着剤とを有し、
前記吸着剤が、中心金属と、前記中心金属に配位する配位子とを有する多孔性金属錯体であり、
前記配位子が、下記一般式（１）で表されることを特徴とする二酸化炭素還元装置。
【化５】
2018118908.tif 000022
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【発明の詳細な説明】
【技術分野】
【０００１】
本発明は、化合物、吸着剤、二酸化炭素還元用電極、及び二酸化炭素還元装置に関する。
【背景技術】
【０００２】
地球温暖化が認知されて以来、産業活動に伴って大気中に排出される二酸化炭素を如何に削減するかが重要な課題となっている。
【０００３】
大気中の二酸化炭素を減少させる方法として、人工光合成の技術が、近年、注目を集めている。人工光合成の技術は、太陽光のエネルギーによって二酸化炭素を還元し、利用可能な有機化合物に変換する技術である。人工光合成では、電解液の入った槽中で、アノードに置いた光励起材料に太陽光を照射することで電子とプロトンとを発生させる。そして、発生した電子とプロトンとをカソードに置いた還元触媒に送り、二酸化炭素と反応させることで、一酸化炭素や有機化合物を生成する。この際のカソード側の反応は、一種の電解還元であり、カソードの触媒上では、二酸化炭素が、２つの電子及び２つのプロトンと段階的に反応して、ギ酸ないし一酸化炭素、ホルムアルデヒド、メタノール、メタンと、有用性の高い物質へと還元されていく。
【０００４】
電解還元の一般的な方法では、作用極、対極、及び槽を有する電気化学セルを用いる（例えば、特許文献１参照）。
【先行技術文献】
【特許文献】
【０００５】
【特許文献１】国際公開第２０１１／１３２３７５号パンフレット
【発明の概要】
【発明が解決しようとする課題】
【０００６】
二酸化炭素の電解還元においては、触媒を兼ねる電極上に二酸化炭素を保持すること、及び反応場へプロトンを供給することが、反応の効率を高める上で重要になってくる。
しかし、従来の技術では、電極上への二酸化炭素の保持の点、及び反応場へのプロトンの供給の点で、十分であるとはいえない。
【０００７】
本発明は、二酸化炭素の電解還元において有用な化合物、二酸化炭素の保持性に優れ、かつプロトン伝導性にも優れる吸着剤、並びに前記吸着剤を用い、二酸化炭素を効率的に還元可能な二酸化炭素還元用電極、及び二酸化炭素還元装置を提供することを目的とする。
【課題を解決するための手段】
【０００８】
前記課題を解決するための手段としては、以下の通りである。即ち、
１つの態様では、化合物は、下記一般式（１）で表される。
【化１】
2018118908.tif 000002
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【０００９】
また、１つの態様では、吸着剤は、
中心金属と、前記中心金属に配位する配位子とを有する多孔性金属錯体であり、
前記配位子が、前記一般式（１）で表される。
【００１０】
また、１つの態様では、吸着剤の製造方法は、金属塩と、前記金属塩の金属と結合可能な配位子と、前記金属塩の金属に結合可能な官能基を有するカーボンナノチューブとを混合して得られた混合液を、加熱する。
【００１１】
また、１つの態様では、二酸化炭素還元用電極は、
二酸化炭素を還元可能な金属を有する金属含有部材と、
前記金属含有部材の表面に、吸着剤とを有し、
前記吸着剤が、中心金属と、前記中心金属に配位する配位子とを有する多孔性金属錯体であり、
前記配位子が、前記一般式（１）で表される。
【００１２】
また、１つの態様では、二酸化炭素還元装置は、
二酸化炭素還元用電極をカソード側の電極として有する二酸化炭素還元装置であって、
前記二酸化炭素還元用電極が、二酸化炭素を還元可能な金属を有する金属含有部材と、前記金属含有部材の表面に、吸着剤とを有し、
前記吸着剤が、中心金属と、前記中心金属に配位する配位子とを有する多孔性金属錯体であり、
前記配位子が、前記一般式（１）で表される。
【発明の効果】
【００１３】
本発明の化合物によれば、従来における前記諸問題を解決することができ、二酸化炭素の電解還元において有用な化合物を提供できる。
本発明の吸着剤によれば、従来における前記諸問題を解決することができ、二酸化炭素の保持性に優れ、かつプロトン伝導性にも優れる吸着剤を提供できる。
本発明の二酸化炭素還元用電極によれば、従来における前記諸問題を解決することができ、二酸化炭素を効率的に還元可能な二酸化炭素還元用電極を提供できる。
本発明の二酸化炭素還元装置によれば、従来における前記諸問題を解決することができ、二酸化炭素を効率的に還元可能な二酸化炭素還元装置を提供できる。
【図面の簡単な説明】
【００１４】
【図１】図１は、二酸化炭素還元用電極の一例の断面模式図である。
【図２】図２は、二酸化炭素還元装置の一例の断面模式図である。
【図３】図３は、二酸化炭素還元装置の他の一例の断面模式図である。
【図４】図４は、二酸化炭素還元装置の他の一例の断面模式図である。
【図５】図５は、二酸化炭素還元装置の他の一例の断面模式図である。
【図６】図６は、比較例１の粉末試料のＣＯ２吸着等温線である。
【図７】図７は、実施例２の粉末試料のＣＯ２吸着等温線である。
【発明を実施するための形態】
【００１５】
（化合物）
開示の化合物は、下記一般式（１）で表される。
【化２】
2018118908.tif 000003
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【００１６】
二酸化炭素の電解還元においては、触媒を兼ねる電極上に二酸化炭素を保持すること、及び反応場へプロトンを供給することが、反応の効率を高める上で重要になってくる。
本発明者らは、吸着剤を用いて二酸化炭素を保持し、その細孔内や細孔近傍を反応の場とすることが有効であると考えた。吸着量の大きい吸着剤を電極上に配置すれば、そこに二酸化炭素を吸着又は保持した状態で二酸化炭素を電解でき、還元反応の高効率化が期待できるためである。
本発明者らは、吸着性能の高い多孔性金属錯体に着目した。多孔性金属錯体として代表的な、２，５−ジヒドロキシテレフタル酸を配位子とするＭ２（ｄｏｂｄｃ）（Ｍ＝Ｎｉ，Ｍｇ，Ｃｏ等）は、二酸化炭素を大量、選択的に吸着し、さらに触媒活性点となり得るオープンメタルサイトを有することから好適であると期待される。しかし、これをはじめとした多くの多孔性金属錯体は、プロトンを細孔内に伝達させるのが困難である。
そこで、本発明者らは、多孔性金属錯体のプロトン伝導性を高めるために、検討を重ね、前記一般式（１）で表される化合物を見出した。
前記一般式（１）で表される化合物は、カルボキシル基及び水酸基を有し、金属に配位可能である。更に、前記一般式（１）で表される化合物は、２，５−ジヒドロキシテレフタル酸と同様に、芳香族炭化水素環に結合する２対のカルボキシル基及び水酸基を有し、それらは、前記芳香族炭化水素環基における隣接する２つの炭素原子にそれぞれ結合している。そのため、前記一般式（１）で表される化合物は、中心金属に配位した場合に、Ｍ２（ｄｏｂｄｃ）と同様に、多孔質構造を形成できる。なお、２，５−ジヒドロキシテレフタル酸は、１つのベンゼン環に２対のカルボキシル基及び水酸基が結合しているが、ビフェニル環のぞれぞれのベンゼン環に１対のカルボキシル基及び水酸基が結合した際にも、多孔性金属錯体が得られることは既に知られている〔例えば、Ｔ．  Ｍ．  ＭｃＤｏｎａｌｄ，  Ｗ．  Ｒ．  Ｌｅｅ，  Ｊ．  Ａ．  Ｍａｓｏｎ，  Ｂ．  Ｍ．  Ｗｉｅｒｓ，  Ｃ．  Ｓ．  Ｈｏｎｇ，  ａｎｄ  Ｊ．  Ｒ．  Ｌｏｎｇ，  Ｊ．  Ａｍ．  Ｃｈｅｍ．  Ｓｏｃ．  １３４，  ７０５６−７０６５  （２０１２）参照〕。
更に、前記一般式（１）で表される化合物は、塩基性のイミダゾール環を分子内に有している。塩基性のイミダゾール環は、二酸化炭素との親和性が高く、かつイミダゾール環の窒素原子部位は水素結合を形成しやすく、プロトン伝導の向上に寄与する。
そのため、前記一般式（１）で表される化合物を配位子とした多孔性金属錯体は、細孔内に塩基性基を有するために、細孔内に二酸化炭素を保持しやすく、かつ多電子還元に必要なプロトンの伝達をより効果的にできる。
【００１７】
Ｒ１、Ｒ２、Ａｒ１、及びＡｒ２における炭素数１〜４のアルキル基としては、例えば、メチル基、エチル基、ｎ−プロピル基、ｉ−プロピル基、ｎ−ブチル基、ｉ−ブチル基、ｔ−ブチル基などが挙げられる。
【００１８】
Ｒ１、Ｒ２、Ａｒ１、及びＡｒ２におけるハロゲン原子としては、例えば、フッ素原子、塩素原子、臭素原子、ヨウ素原子などが挙げられる。
【００１９】
前記芳香族炭化水素環としては、例えば、ベンゼン環、ナフタレン環、アントラセン環などが挙げられる。
【００２０】
前記化合物としては、例えば、下記一般式（２）で表される化合物が挙げられる。
【化３】
2018118908.tif 000004
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
なお、Ｒ１１、及びＲ１２は、ベンゼン環の炭素原子に結合する基である。
【００２１】
Ｒ１１、及びＲ１２における炭素数１〜４のアルキル基としては、例えば、メチル基、エチル基、ｎ−プロピル基、ｉ−プロピル基、ｎ−ブチル基、ｉ−ブチル基、ｔ−ブチル基などが挙げられる。
【００２２】
Ｒ１１、及びＲ１２におけるにおけるハロゲン原子としては、例えば、フッ素原子、塩素原子、臭素原子、ヨウ素原子などが挙げられる。
【００２３】
＜化合物の製造方法＞
前記化合物の製造方法としては、特に制限はなく、目的に応じて適宜選択することができ、例えば、下記一般式（１１）で表される化合物と、下記一般式（１２）で表される化合物とを反応させる方法などが挙げられる。
【化４】
2018118908.tif 000005
ただし、前記一般式（１１）中、Ｒ１は、水素原子、炭素数１〜４のアルキル基、又はハロゲン原子を表す。Ｒ２は、水素原子、炭素数１〜４のアルキル基、又はハロゲン原子を表す。
【化５】
2018118908.tif 000006
ただし、前記一般式（１２）中、Ａｒは、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
【００２４】
（吸着剤）
開示の吸着剤は、中心金属と、配位子とを含有し、更に必要に応じて、その他の成分を含有する。
前記吸着剤は、多孔質である。
前記吸着剤は、いわゆる多孔性金属錯体である。
前記多孔性金属錯体とは、金属イオンと、アニオン性配位子とを含有する多孔性材料である。前記多孔性金属錯体（ＭＯＦ）は、多孔性配位高分子（ＰＣＰ）とも呼ばれることがある。
【００２５】
＜中心金属＞
前記中心金属としては、例えば、チタン、マンガン、鉄、コバルト、ニッケル、マグネシウム、銅、亜鉛、アルミニウム、ジルコニウムなどが挙げられる。これらは、１種単独で使用してもよいし、２種以上を併用してもよい。
【００２６】
＜配位子＞
前記配位子は、前記中心金属に配位する。
前記配位子は、前記一般式（１）で表される化合物である。
【００２７】
前記多孔性金属錯体の製造方法としては、特に制限はなく、目的に応じて適宜選択することができ、一般的な多孔性金属錯体の製造方法を参照でき、例えば、下記文献に記載の製造方法などが参照できる。
文献：Ｒｕ−Ｑｉａｎｇ  Ｚｏｕ，  Ｈｉｒｏａｋｉ  Ｓａｋｕｒａｉ，  Ｓｏｎｇ  Ｈａｎ，  Ｒｕｉ−Ｑｉｎ  Ｚｈｏｎｇ，  ａｎｄ  Ｑｉａｎｇ  Ｘｕ，  Ｊ．  Ａｍ．  Ｃｈｅｍ．Ｓｏｃ．，  ２００７，  １２９，  ８４０２−８４０３
【００２８】
（二酸化炭素還元用電極）
開示の二酸化炭素還元用電極は、金属含有部材と、吸着剤とを少なくとも有し、更に必要に応じてその他の部材を有する。
【００２９】
＜金属含有部材＞
前記金属含有部材としては、その表面に二酸化炭素を還元可能な金属を有する部材であれば、その材質、形状、大きさ、構造としては、特に制限はなく、目的に応じて適宜選択することができる。
前記金属含有部材を用いた二酸化炭素の還元は、通常、前記金属含有部材に通電された際に起こる。前記還元により、二酸化炭素は、ギ酸ないし一酸化炭素、ホルムアルデヒド、メタノール、メタンと、有用性の高い物質へと変化する。
【００３０】
前記金属としては、特に制限はなく、目的に応じて適宜選択することができるが、二酸化炭素を多電子還元する能力の点で、銅、銀、金、亜鉛、インジウムが好ましい。
【００３１】
前記金属含有部材の形状としては、特に制限はなく、目的に応じて適宜選択することができ、例えば、平板状などが挙げられる。
【００３２】
前記金属含有部材の構造としては、特に制限はなく、目的に応じて適宜選択することができ、それ自体が二酸化炭素を還元可能な金属で構成されていてもよいし、芯材表面に、二酸化炭素を還元可能な金属の薄膜が配された構造であってもよい。
前記芯材としては、特に制限はなく、目的に応じて適宜選択することができ、例えば、金属製芯材、樹脂製芯材、ガラス製芯材などが挙げられる。前記金属製芯材は、二酸化炭素を還元可能な金属であってもよいし、二酸化炭素を還元可能な金属でなくてもよい。
前記薄膜としては、例えば、メッキ膜、スパッタ膜などが挙げられる。
【００３３】
＜吸着剤＞
前記吸着剤は、開示の前記吸着剤である。
前記吸着剤は、前記金属含有部材の表面に配される。
【００３４】
ここで、前記二酸化炭素還元用電極の一例を図を用いて説明する。
図１は、二酸化炭素還元用電極１の断面模式図である。図１の二酸化炭素還元用電極１は、金属含有部材２の表面に吸着剤３が層状に配置されている。
【００３５】
前記吸着剤は、プロトン伝導性に優れている。そのような吸着剤が前記金属含有部材の表面に配されていることにより、プロトン（例えば、水の分解により生じたプロトン）が前記吸着剤の反応場である細孔内又は細孔近傍へ伝達される。
また、前記吸着剤は、吸着性に優れている。そのため、前記二酸化炭素還元用電極は、細孔内等に二酸化炭素を多量に吸着、保持できる。
【００３６】
前記吸着剤を、前記金属含有部材の表面に配する方法としては、特に制限はなく、目的に応じて適宜選択することができ、例えば、前記吸着剤を含有する塗布物を前記金属含有部材に塗布する方法、前記吸着剤自体を前記金属含有部材に吹き付ける方法などが挙げられる。
【００３７】
前記塗布する方法に使用する前記塗布物は、前記吸着剤と、接着成分とを少なくとも含有し、更に必要に応じて、その他の成分を含有する。
前記接着成分は、導電性を有することが好ましい。そのような成分としては、例えば、カーボンペースト、導電性樹脂などが挙げられる。
前記塗布物における、前記吸着剤と、前記接着成分との割合としては、特に制限はなく、目的に応じて適宜選択することができる。
【００３８】
前記吹き付ける方法としては、例えば、エアロゾルデポジションなどが挙げられる。
【００３９】
（二酸化炭素還元装置）
開示の二酸化炭素還元装置は、二酸化炭素還元用電極をカソード側の電極として有する。
【００４０】
前記二酸化炭素還元装置の反応の一例を以下に示す。
前記二酸化炭素還元装置のアノード側では、例えば、アノード電極に照射された光エネルギーを利用して、以下に示す水の分解が生じる。
Ｈ２Ｏ  →  １／２Ｏ２  ＋  ２Ｈ＋  ＋２ｅ−
一方、前記二酸化炭素還元装置のカソード側では、例えば、以下に示す二酸化炭素の還元が生じる。
ＣＯ２  ＋  ２Ｈ＋  ＋  ２ｅ−  →  ＨＣＯＯＨ
トータルの反応式としては、例えば、以下のようになる。
Ｈ２Ｏ  ＋  ＣＯ２  →  ＨＣＯＯＨ  ＋  １／２Ｏ２
生成するギ酸は、例えば、濃縮され回収される。
【００４１】
＜第一の態様＞
開示の二酸化炭素還元装置の第一の態様は、二酸化炭素還元用電極をカソード側の電極として有し、更に必要に応じて、カソード槽、アノード槽、プロトン透過膜などのその他の部材を有する。
前記二酸化炭素還元用電極は、開示の前記二酸化炭素還元用電極である。
【００４２】
＜＜カソード槽＞＞
前記カソード槽は、前記二酸化炭素還元用電極を備える。
【００４３】
＜＜アノード槽＞＞
前記アノード槽は、アノード電極を有し、更に必要に応じて、その他の部を有する。
アノード電極及びカソード電極に対して外部電源を用いて通電して行う通常の電解還元における前記アノード電極の材質としては、例えば、Ｐｔなどが挙げられる。
一方、アノード電極に光を照射して行う二酸化炭素の電解還元（所謂人工光合成）における前記アノード電極の材質としては、例えば、水の酸化分解が可能な光励起材料や多接合半導体などが挙げられる。前記光励起材料としては、例えば、窒化物半導体層を具備するアノード電極などが挙げられる。
【００４４】
＜＜プロトン透過膜＞＞
前記プロトン透過膜は、前記カソード槽と前記アノード槽との間に挟まれている。
前記プロトン透過膜は、前記カソード槽内の電解液と、前記アノード槽内の電解液とが混合することを防ぐ。
【００４５】
前記プロトン透過膜は、ほぼプロトンのみがプロトン透過膜を通過し、かつ他の物質がプロトン透過膜を通過できないものであれば、特に制限はなく、目的に応じて適宜選択することができ、例えば、ナフィオン（登録商標）などが挙げられる。
なお、ナフィオンは、炭素−フッ素からなる疎水性テフロン（登録商標）骨格とスルホン酸基を持つパーフルオロ側鎖から構成されるパーフルオロカーボン材料である。具体的には、テトラフルオロエチレンとパーフルオロ［２−（フルオロスルフォニルエトキシ）プロピルビニルエーテル］との共重合体である。
【００４６】
＜＜その他の部材＞＞
前記その他の部材としては、例えば、第１電解液、第２電解液、二酸化炭素供給部材、電源、光源などが挙げられる。
【００４７】
−第１電解液−
前記第１電解液は、前記カソード槽内に収容される。
前記第１電解液としては、例えば、炭酸水素カリウム水溶液、炭酸水素ナトリウム水溶液、硫酸ナトリウム水溶液、塩化カリウム水溶液、塩化ナトリウム水溶液などが挙げられる。
【００４８】
前記第１電解液における電解質の濃度としては、特に制限はなく、目的に応じて適宜選択することができるが、０．２ｍｏｌ／Ｌ以上が好ましく、１ｍｏｌ／Ｌ以上がより好ましい。
【００４９】
−第２電解液−
前記第２電解液は、前記アノード槽内に収容される。
前記第２電解液としては、例えば、炭酸水素カリウム水溶液、炭酸水素ナトリウム水溶液、硫酸ナトリウム水溶液、水酸化ナトリウム水溶液などが挙げられる。
【００５０】
前記第２電解液における電解質の濃度としては、特に制限はなく、目的に応じて適宜選択することができるが、０．２ｍｏｌ／Ｌ以上が好ましく、１ｍｏｌ／Ｌ以上がより好ましい。
【００５１】
−二酸化炭素供給部材−
前記二酸化炭素供給部材としては、前記カソード槽に二酸化炭素を供給する部材であれば、特に制限はなく、目的に応じて適宜選択することができる。
【００５２】
−電源−
前記電源としては、直流電流を印加可能な部材であれば、特に制限はなく、目的に応じて適宜選択することができる。
【００５３】
−光源−
前記光源としては、特に制限はなく、目的に応じて適宜選択することができ、例えば、キセノンランプなどが挙げられる。
前記光源は、アノード電極に光を照射して行う二酸化炭素の電解還元（所謂人工光合成）において、前記アノード電極に光を照射するために用いられる。
【００５４】
ここで、開示の二酸化炭素還元装置の第一の態様の一例を図を用いて説明する。
図２は、二酸化炭素還元装置１００Ａの断面模式図である。
図２の二酸化炭素還元装置１００Ａは、カソード槽１１０と、アノード槽１２０と、プロトン透過膜１３０と、二酸化炭素供給部材１４０と、定電圧電源装置１５０と、参照電極１６０とを有する。
カソード槽１１０とアノード槽１２０との間には、プロトン透過膜１３０が挟まれている。
カソード槽１１０には、第１電解液１１２が収容されている。そして、カソード槽１１０内において、二酸化炭素還元用電極１と、参照電極１６０とが、第１電解液１１２に浸されている。
アノード槽１２０には、第２電解液１２２が収容されている。そして、アノード槽１２０内において、アノード電極１２１が、第２電解液１２２に浸されている。
【００５５】
二酸化炭素供給部材１４０は、例えば、中空の棒状部材であり、その一方の先端が第１電解液１１２に浸っており、第１電解液１１２に二酸化炭素を供給する。
そのため、第１電解液１１２には二酸化炭素が溶解している。
【００５６】
二酸化炭素還元装置１００Ａにおいては、定電圧電源装置１５０により、カソード電極である二酸化炭素還元用電極１と、アノード電極１２１との間に電圧が印加される。そうすると、アノード側では、水の酸化分解が生じ、一方、カソード側では、二酸化炭素の還元が生じる。カソード側では、吸着剤３の作用により、金属含有部材２の表面に二酸化炭素を保持できる。更に、吸着剤３のプロトン伝導性が高められている。そのため、二酸化炭素の還元を効率的に行うことができる。
【００５７】
図３は、二酸化炭素還元装置１００Ｂの断面模式図である。
図３の二酸化炭素還元装置１００Ｂは、カソード槽１１０と、アノード槽１２０と、プロトン透過膜１３０と、二酸化炭素供給部材１４０と、光源１７０とを有する。
カソード槽１１０とアノード槽１２０との間には、プロトン透過膜１３０が挟まれている。
カソード槽１１０には、第１電解液１１２が収容されている。そして、カソード槽１１０内において、二酸化炭素還元用電極１が、第１電解液１１２に浸されている。
アノード槽１２０には、第２電解液１２２が収容されている。そして、アノード槽１２０内において、アノード電極１２１が、第２電解液１２２に浸されている。アノード電極１２１は、二酸化炭素還元用光化学電極である。
【００５８】
二酸化炭素供給部材１４０は、例えば、中空の棒状部材であり、その一方の先端が第１電解液１１２に浸っており、第１電解液１１２に二酸化炭素を供給する。
そのため、第１電解液１１２には二酸化炭素が溶解している。
【００５９】
二酸化炭素還元装置１００Ｂにおいては、光源１７０からの光がアノード電極１２１に照射されたアノード槽１２０では、水の酸化分解が生じる。その反応によって、導線１８０により接続されたアノード電極１２１とカソード電極である二酸化炭素還元用電極１との間に起電力が生じる。その起電力により、カソード側では、二酸化炭素の還元が生じる。カソード側では、吸着剤３の作用により、金属含有部材２の表面に二酸化炭素を保持できる。更に、吸着剤３のプロトン伝導性が高められている。そのため、二酸化炭素の還元を効率的に行うことができる。
【００６０】
＜第二の態様＞
開示の二酸化炭素還元装置の第二の態様は、アノード電極と、保液膜と、プロトン透過膜と、カソード電極とを有し、更に必要に応じて、その他の部材を有する。
【００６１】
＜＜アノード電極＞＞
前記アノード電極としては、特に制限はなく、目的に応じて適宜選択することができる。
アノード電極及びカソード電極に対して外部電源を用いて通電して行う通常の電解還元における前記アノード電極の材質としては、例えば、Ｐｔなどが挙げられる。
一方、アノード電極に光を照射して行う二酸化炭素の電解還元（所謂人工光合成）における前記アノード電極の材質としては、例えば、水の酸化分解が可能な光励起材料や多接合半導体などが挙げられる。前記光励起材料としては、例えば、窒化物半導体層を具備するアノード電極などが挙げられる。
【００６２】
＜＜保液膜＞＞
前記保液膜としては、電解液を保持可能であれば、特に制限はなく、目的に応じて適宜選択することができ、例えば、層状の吸水材などが挙げられる。前記層状の吸水材としては、特に制限はなく、目的に応じて適宜選択することができ、例えば、層状の多孔体などが挙げられる。
前記保液膜としては、市販品を用いることができる。前記市販品としては、例えば、ユニチカ株式会社製の高機能多孔板「ユニベックスＳＢ」などが挙げられる。係る多孔板は、ポリエステル繊維からなる吸水性の多孔板である。
【００６３】
前記保液膜の形状、大きさとしては、特に制限はなく、目的に応じて適宜選択することができる。
【００６４】
＜＜プロトン透過膜＞＞
前記プロトン透過膜は、例えば、前記保液膜と、前記カソード電極との間に挟まれている。
前記プロトン透過膜は、前記保液膜に保持された電解液が、前記カソード電極と接触することを防ぐ。
【００６５】
前記プロトン透過膜は、ほぼプロトンのみがプロトン透過膜を通過し、かつ他の物質がプロトン透過膜を通過できないものであれば、特に制限はなく、目的に応じて適宜選択することができ、例えば、ナフィオン（登録商標）などが挙げられる。
なお、ナフィオンは、炭素−フッ素からなる疎水性テフロン（登録商標）骨格とスルホン酸基を持つパーフルオロ側鎖から構成されるパーフルオロカーボン材料である。具体的には、テトラフルオロエチレンとパーフルオロ［２−（フルオロスルフォニルエトキシ）プロピルビニルエーテル］との共重合体である。
【００６６】
＜＜カソード電極＞＞
前記カソード電極は、開示の前記二酸化炭素還元用電極である。
前記カソード電極において、前記吸着剤は、少なくとも前記プロトン透過膜側の前記金属含有部材の表面に配されることが好ましい。
【００６７】
＜＜その他の部材＞＞
前記その他の部材としては、例えば、電解液、電源、光源などが挙げられる。
【００６８】
−電解液−
前記電解液は、前記保液膜に保持される。
前記電解液としては、例えば、炭酸水素カリウム水溶液、炭酸水素ナトリウム水溶液、硫酸ナトリウム水溶液、塩化カリウム水溶液、塩化ナトリウム水溶液、水酸化ナトリウム水溶液などが挙げられる。
【００６９】
前記電解液における電解質の濃度としては、特に制限はなく、目的に応じて適宜選択することができるが、０．２ｍｏｌ／Ｌ以上が好ましく、１ｍｏｌ／Ｌ以上がより好ましく、２ｍｏｌ／Ｌ以上が特に好ましい。
【００７０】
−電源−
前記電源としては、直流電流を印加可能な部材であれば、特に制限はなく、目的に応じて適宜選択することができる。
【００７１】
−光源−
前記光源としては、特に制限はなく、目的に応じて適宜選択することができ、例えば、キセノンランプなどが挙げられる。
前記光源は、アノード電極に光を照射して行う二酸化炭素の電解還元（所謂人工光合成）において、前記アノード電極に光を照射するために用いられる。
【００７２】
ここで、開示の二酸化炭素還元装置の第二の態様の一例を図を用いて説明する。
図４は、二酸化炭素還元装置１０Ａの断面模式図である。
二酸化炭素還元装置１０Ａは、アノード電極１２と、保液膜１３と、プロトン透過膜１４と、カソード電極である二酸化炭素還元用電極１とをこの順で有する。更に、定電圧電源装置１５を有する。
二酸化炭素還元用電極１においては、金属含有部材２の表面（片面）に吸着剤３が層状に配置されている。
アノード電極１２は保液膜１３と接しており、保液膜１３はプロトン透過膜１４と接しており、プロトン透過膜１４は二酸化炭素還元用電極１の吸着剤３と接している。
保液膜１３には、電解液が保持されている。
【００７３】
二酸化炭素還元装置１０Ａにおいては、定電圧電源装置１５により、二酸化炭素還元用電極１と、アノード電極１２との間に電圧が印加される。そうすると、アノード側では、水の酸化分解が生じ、一方、カソード側では、二酸化炭素の還元が生じる。カソード側では、吸着剤３の作用により、金属含有部材２の表面に二酸化炭素を保持できる。更に、吸着剤３のプロトン伝導性が高められている。そのため、二酸化炭素の還元を効率的に行うことができる。
更に、電解液が保液膜１３に保持されているため、電解液への二酸化炭素の溶解、及び電解液への生成物の溶解が少ない。加えて、プロトン透過膜１４により、電解液と吸着剤との接触が防がれているため、吸着剤の細孔へ電解液が進入することを防ぐことができる。したがって、反応場への二酸化炭素の供給、及び反応場からの生成物の回収を効率的に行うことができる。
【００７４】
図５は、二酸化炭素還元装置１０Ｂの断面模式図である。
二酸化炭素還元装置１０Ｂは、アノード電極１２と、保液膜１３と、プロトン透過膜１４と、カソード電極である二酸化炭素還元用電極１とをこの順で有する。更に、光源１６を有する。
二酸化炭素還元用電極１においては、金属含有部材２の表面（片面）に吸着剤３が層状に配置されている。
アノード電極１２は保液膜１３と接しており、保液膜１３はプロトン透過膜１４と接しており、プロトン透過膜１４は二酸化炭素還元用電極１の吸着剤３と接している。
保液膜１３には、電解液が保持されている。
アノード電極１２は、二酸化炭素還元用光化学電極である。
【００７５】
二酸化炭素還元装置１０Ｂにおいては、光源１６からの光がアノード電極１２に照射されることで、アノード電極１２表面では、水の酸化分解が生じる。その反応によって、導線１７により接続されたアノード電極１２と二酸化炭素還元用電極１との間に起電力が生じる。その起電力により、カソード側では、二酸化炭素の還元が生じる。カソード側では、吸着剤３の作用により、金属含有部材２の表面に二酸化炭素を保持できる。更に、吸着剤３のプロトン伝導性が高められている。そのため、二酸化炭素の還元を効率的に行うことができる。
更に、電解液が保液膜１３に保持されているため、電解液への二酸化炭素の溶解、及び電解液への生成物の溶解が少ない。加えて、プロトン透過膜１４により、電解液と吸着剤との接触が防がれているため、吸着剤の細孔へ電解液が進入することを防ぐことができる。したがって、反応場への二酸化炭素の供給、及び反応場からの生成物の回収を効率的に行うことができる。
【実施例】
【００７６】
以下、開示の技術について説明するが、開示の技術は下記実施例に何ら限定されるものではない。
【００７７】
（比較例１）
ＣＯ２吸着性能を有する多孔性金属錯体として、Ｎｉ２（ｄｏｂｄｃ）錯体を合成し、評価した。
具体的には以下の方法で合成し、評価した。
２，５−ジヒドロキシテレフタル酸（下記構造式）のＴＨＦ（テトラヒドロフラン）溶液と、酢酸ニッケル四水和物の水溶液とを、１：２（２，５−ジヒドロキシテレフタル酸：酢酸ニッケル四水和物）のモル比で混合し、耐圧容器を用い、１１０℃で３日間加熱するソルボサーマル法により、黄色粉末〔Ｎｉ２（ｄｏｂｄｃ）錯体〕を得た。合成は、以下の文献を参考にして行った。
＜文献＞
Ｌｉｕ，  Ｊ．；  Ｔｉａｎ，  Ｊ．；  Ｔｈａｌｌａｐａｌｌｙ，  Ｐ．  Ｋ．；  ＭｃＧｒａｉｌ，  Ｂ．  Ｐ．  Ｊ．  Ｐｈｙｓ．  Ｃｈｅｍ．  Ｃ  ２０１２，  １１６，  ９５７５−９５８１．
【化６】
2018118908.tif 000007
【００７８】
得られた粉末試料について、ＣＯ２吸着特性をガス／蒸気吸着量測定装置（マイクロトラック・ベル株式会社製）を用いて測定した結果、図６の吸着等温線が得られた。
【００７９】
（実施例１）
以下の反応スキームにしたがって、下記構造式（１）で表される化合物の合成を行った。
【００８０】
【化７】
2018118908.tif 000008
【００８１】
１，２，４，５−ベンゼンテトラアミン四塩酸塩（シグマアルドリッチ製）と、５−ホルミルサリチル酸（和光純薬製）と、トリエチルアミン（和光純薬製）とを、モル比（１，２，４，５−ベンゼンテトラアミン四塩酸塩：５−ホルミルサリチル酸：トリエチルアミン）１：２：４で窒素雰囲気下、メタノール中で混合、１時間撹拌した後、空気を通気してさらに５時間加熱還流した。得られた溶液を放冷後、濃縮することで、下記構造式（１）で表される化合物（配位子）を得た。
赤外分光光度計でＩＲスペクトルを測定したところ、ベンゼンテトラアミンの３０００ｃｍ−１付近のν（Ｎ−Ｈ）が消失しており、またホルミルサリチル酸の１６５０ｃｍ−１付近のν（Ｃ＝Ｏ）が一部消失していることから、アミノ基とアルデヒドとの縮合反応が生じ、下記構造式（１）で表される化合物が得られていることが確認された。
【化８】
2018118908.tif 000009
【００８２】
（実施例２）
実施例１で合成した配位子を用いた多孔性金属錯体を製造し、その吸着性能を評価した。
配位子の粉末と、酢酸ニッケル四水和物とを、１：２（配位子の粉末：酢酸ニッケル四水和物）のモル比でＤＭＦ−水中で混合し、ソルボサーマル法を用いて１１０℃で３日間加熱することで、褐色粉末を得た。
この褐色粉末について、ＣＯ２吸着特性をガス／蒸気吸着量測定装置（マイクロトラック・ベル株式会社製）を用いて測定した結果、図７の吸着等温線が得られた。
比較例１に比べて類似の吸着挙動が確認され、同様の細孔構造を形成していることが示された。
【００８３】
更に以下の付記を開示する。
（付記１）
下記一般式（１）で表されることを特徴とする化合物。
【化９】
2018118908.tif 000010
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
（付記２）
Ａｒ１における前記芳香族炭化水素環が、ベンゼン環、ナフタレン環、又はアントラセン環であり、
Ａｒ２における前記芳香族炭化水素環が、ベンゼン環、ナフタレン環、又はアントラセン環である、
付記１に記載の化合物。
（付記３）
下記一般式（２）で表される付記１又は２に記載の化合物。
【化１０】
2018118908.tif 000011
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
（付記４）
中心金属と、前記中心金属に配位する配位子とを有する多孔性金属錯体であり、
前記配位子が、下記一般式（１）で表されることを特徴とする吸着剤。
【化１１】
2018118908.tif 000012
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
（付記５）
Ａｒ１における前記芳香族炭化水素環が、ベンゼン環、ナフタレン環、又はアントラセン環であり、
Ａｒ２における前記芳香族炭化水素環が、ベンゼン環、ナフタレン環、又はアントラセン環である、
付記４に記載の吸着剤。
（付記６）
前記配位子が、下記一般式（２）で表される付記４又は５に記載の吸着剤。
【化１２】
2018118908.tif 000013
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
（付記７）
二酸化炭素を還元可能な金属を有する金属含有部材と、
前記金属含有部材の表面に、吸着剤とを有し、
前記吸着剤が、中心金属と、前記中心金属に配位する配位子とを有する多孔性金属錯体であり、
前記配位子が、下記一般式（１）で表されることを特徴とする二酸化炭素還元用電極。
【化１３】
2018118908.tif 000014
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
（付記８）
前記金属含有部材の材質が、銅、銀、金、亜鉛、及びインジウムの少なくともいずれかである付記７に記載の二酸化炭素還元用電極。
（付記９）
Ａｒ１における前記芳香族炭化水素環が、ベンゼン環、ナフタレン環、又はアントラセン環であり、
Ａｒ２における前記芳香族炭化水素環が、ベンゼン環、ナフタレン環、又はアントラセン環である、
付記７又は８に記載の二酸化炭素還元用電極。
（付記１０）
前記配位子が、下記一般式（２）で表される付記７から９のいずれかに記載の二酸化炭素還元用電極。
【化１４】
2018118908.tif 000015
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
（付記１１）
二酸化炭素還元用電極をカソード側の電極として有する二酸化炭素還元装置であって、
前記二酸化炭素還元用電極が、二酸化炭素を還元可能な金属を有する金属含有部材と、前記金属含有部材の表面に、吸着剤とを有し、
前記吸着剤が、中心金属と、前記中心金属に配位する配位子とを有する多孔性金属錯体であり、
前記配位子が、下記一般式（１）で表されることを特徴とする二酸化炭素還元装置。
【化１５】
2018118908.tif 000016
ただし、前記一般式（１）中、Ｒ１は、水素原子、炭素数１〜４のアルキル基、又はハロゲン原子を表す。Ｒ２は、水素原子、炭素数１〜４のアルキル基、又はハロゲン原子を表す。Ａｒ１は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。Ａｒ２は、非置換、又は炭素数１〜４のアルキル基、若しくはハロゲン原子による置換の芳香族炭化水素環を表す（ただし、前記芳香族炭化水素環に結合するカルボキシル基及び水酸基は、前記芳香族炭化水素環基における隣接する２つの炭素原子にそれぞれ結合している）。
（付記１２）
Ａｒ１における前記芳香族炭化水素環が、ベンゼン環、ナフタレン環、又はアントラセン環であり、
Ａｒ２における前記芳香族炭化水素環が、ベンゼン環、ナフタレン環、又はアントラセン環である、
付記１１に記載の二酸化炭素還元装置。
（付記１３）
前記配位子が、下記一般式（２）で表される付記１１又は１２に記載の二酸化炭素還元装置。
【化１６】
2018118908.tif 000017
ただし、前記一般式（２）中、Ｒ１は、水素原子、炭素数１〜４のアルキル基、又はハロゲン原子を表す。Ｒ２は、水素原子、炭素数１〜４のアルキル基、又はハロゲン原子を表す。Ｒ１１は、それぞれ独立して、水素原子、炭素数１〜４のアルキル基、又はハロゲン原子を表す。Ｒ１２は、それぞれ独立して、水素原子、炭素数１〜４のアルキル基、又はハロゲン原子を表す。
【符号の説明】
【００８４】
１        二酸化炭素還元用電極
２        金属含有部材
３        吸着剤
１０Ａ    二酸化炭素還元装置
１０Ｂ    二酸化炭素還元装置
１２      アノード電極
１３      保液膜
１４      プロトン透過膜
１５      定電圧電源装置
１６      光源
１７      導線
１００Ａ  二酸化炭素還元装置
１００Ｂ  二酸化炭素還元装置
１１０    カソード槽
１１２    第１電解液
１２０    アノード槽
１２１    アノード電極
１２２    第２電解液
１３０    プロトン透過膜
１４０    二酸化炭素供給部材
１５０    定電圧電源装置
１６０    参照電極
１７０    光源
１８０    導線
【図１】
2018118908.tif 000024
【図２】
2018118908.tif 000025
【図３】
2018118908.tif 000026
【図４】
2018118908.tif 000027
【図５】
2018118908.tif 000028
【図６】
2018118908.tif 000029
【図７】
2018118908.tif 000030